(57)【要約】  【課題】本発明は、従来技術における欠点、具体的にはハードコート層を設けることなく、表面硬度、光学的等方性に優れた偏光子保護フィルムを提供することを目的とするものであり、さらには虹彩模様の発生が抑制され、視認性及び透明性に優れ、かつハードコート層を設けることなく、優れた反射防止特性を有し、かつ優れた耐摩擦性、耐摩耗性を有する偏光子保護フィルムを提供することを目的とするものである。  【解決手段】ビニルエステル樹脂を用いてなる透明フィルムであって、鉛筆硬度がＨ以上であり、リターデーションが５ｎｍ以下である偏光子保護フィルムである。また全光線透過率が９０％以上、可視域でのボトム反射率が１％以下であり、上記透明フィルムの少なくとも片面に、高屈折率層、低屈折率層を積層してなる反射防止層を設けた偏光子保護フィルムである。  【選択図】なし【特許請求の範囲】
【請求項１】
ビニルエステル組成物を主たる構成成分とする透明フィルムであって、鉛筆硬度がＨ以上である偏光子保護フィルム。
【請求項２】
上記透明フィルムのレターデーションが５ｎｍ以下である請求項１に記載の偏光子保護フィルム。
【請求項３】
透明フィルムが、ビスフェノール型または脂環式のエポキシ化合物と（メタ）アクリル酸とを反応せしめてなるビニルエステル組成物（ａ）、多官能アクリレート（ｂ）、およびビニル化合物、アリル化合物の群から選ばれた一種または複数種のモノマー（ｃ）、必要に応じて重合開始剤を含有する液状硬化性組成物を用いてなる請求項１または２に記載の偏光子保護フィルム。
【請求項４】
請求項１〜３のいずれか記載の透明フィルムの少なくとも片面に、高屈折率層が積層され、さらに低屈折率層が積層された反射防止層を設けた偏光子保護フィルム。
【請求項５】
全光線透過率が９０％以上、可視域でのボトム反射率が１％以下である請求項４に記載の反射防止層を設けた偏光子保護フィルム。
【請求項６】
高屈折率層が、電離放射線硬化型樹脂組成物、低屈折率層が熱硬化型樹脂組成物を用いてなる請求項４または５に記載の反射防止層を設けた偏光子保護フィルム。
【請求項７】
電離放射線硬化型樹脂組成物を用いてなる高屈折率層が、分子内に（メタ）アクリロイル基を少なくとも２つ含む多官能性（メタ）アクリル化合物、導電性粒子と重合開始剤とを含有する液状電離放射線硬化性樹脂組成物を用いてなる層である請求項４〜６のいずれかに記載の偏光子保護フィルム。
【請求項８】
低屈折率層の屈折率が１．４２以下、かつ低屈折率層と高屈折率層の屈折率差が０．１５以上である請求項４〜７のいずれかに記載の偏光子保護フィルム。
【請求項９】
電離放射線硬化型樹脂組成物を用いてなる高屈折率層が、スズ含有酸化インジウム（ＩＴＯ）、アンチモン含有酸化スズ（ＡＴＯ）から選ばれる一種類以上の無機酸化物と多官能アクリル樹脂を用いてなり、屈折率が１．５〜２．５である請求項４〜８のいずれかに記載の偏光子保護フィルム。
【請求項１０】
低屈折率層が、多孔質シリカもしくは中空シリカを含有する層である請求項４〜９のいずれかに記載の偏光子保護フィルム。
【発明の詳細な説明】
【技術分野】
【０００１】
本発明は、液晶ディスプレイに用いられる偏光子保護フィルムに関し、更に詳しくは、ハードコート層を設けることなく表面硬度に優れ、光学的に等方性に優れた偏光子保護フィルムであり、さらには干渉縞がなく、耐擦傷性、外光の写り込み防止などに優れた反射防止層を設けた偏光子保護フィルムに関するものである。
【背景技術】
【０００２】
液晶ディスプレイに使用される偏光子保護フィルムは、高度に光学的な等方性が要求され、一般的には、セルロース系樹脂、中でもトリアセチルセルロース樹脂からなるフィルム（ＴＡＣフィルム）が多く用いられてきた。このＴＡＣフィルムは、表面硬度が不足するために適用場所によってハードコート層を積層させて偏光子保護フィルムとして使用されている。すなわち液晶ディスプレイ用途では、偏光子の上面（画像表示側）と下面（バックライト側）に１枚ずつ偏光子保護フィルムが使用されており、上面に使用される場合には、画面の耐久性の点から上記の様なハードコート層が積層されている。さらに画像の写り込みを防止するために、ハードコート層中に有機や無機の粒子を添加して表面を凹凸構造としたアンチグレア表面とし、光散乱効果による外光などの映り込みや干渉縞を低減させている（特許文献１）。しかしながらこの方法では干渉縞や映り込みの低減には効果があるものの、過剰な光散乱による画像鮮明度の低下や表面の凹凸構造によるレンズ効果のため画面のぎらつきが発生する問題があり、今後のデジタルハイビジョンに対応する高画質化という点で不十分なものであった。
【０００３】
従来、上側に用いられる偏向子保護フィルムの基材フィルムとしては、透明性、ヘイズ値、機械特性の点からポリエチレンテレフタレート（ＰＥＴ）、トリアセチルセルロース（ＴＡＣ）等が用いられている。しかしながら、ポリエチレンテレフタレートなどのポリエステルフィルムでは、その表面硬度を補うためにハードコート層が積層されるが、基材フィルムと、その上に設けたハードコート層との屈折率差により、界面で反射する光の干渉による干渉縞が生じたり、ある角度から見た時にぎらつきや部分的に虹彩状反射が発生したり、ディスプレイ用途に用いる場合には視認性の悪いものとなる。またＴＡＣフィルムは透明性に優れ、ガラス転移点が高く、吸湿性に優れることから偏向子保護フィルムの主流をなしてきたが、一方では面内や厚み方向でのリターデーションが完全に抑えきれないために高画質化においては改善が必要となってきた。また上記したようにフィルムの表面鉛筆硬度が２Ｂ程度と極めて傷がつきやすいことから補完的にハードコート層を設ける必要があった。
【０００４】
この現象を改善する方法として、基材とハードコート層との間に、両者の中間の屈折率層をもつプライマー層を設ける方法が提案されているが、（特許文献２）干渉縞レスという点では不十分なものであった。また中間層を設けるため工程増によるコスト高や塵埃の付着などの問題があった。
【０００５】
その他の改善方法として、基材フィルムを溶解する溶剤を用いてハードコート層を塗布し、基材を溶解または膨潤させることで反射界面レスとして干渉縞を低減する方法が提案されている。（特許文献３）しかしながら、この方法では特殊な溶剤に限定され、作業環境が極めて悪い。さらにヘイズが高くなり視認性が低下する問題がある。
【０００６】
一方、トリアセチルセルロース（ＴＡＣ）フィルムの基材を用い、ハードコート層との屈折率差をほとんどなくすことで干渉縞をなくすことが提案されている。（特許文献４）
しかしながら、ＴＡＣフィルムは機械的強度が弱くフィルムの薄膜化が困難であるという問題や、その製造過程で溶媒として塩化メチレンを用いるため環境の保全上も、ＴＡＣフィルムに代替するものが求められてきた。
【０００７】
このように、高度な画質が求められる中で従来のＴＡＣフィルムの欠点を改善した偏向子保護フィルムが求められている。
【特許文献１】特開平１２−３２９９０５号公報
【特許文献２】特開２０００−１１１７０６号公報
【特許文献３】特開２００３−２０５５６３号公報
【特許文献４】特開２００５−９６０９５号公報
【発明の開示】
【発明が解決しようとする課題】
【０００８】
本発明は、従来技術における上記の欠点、具体的には、ハードコート層を設けることなく表面硬度に優れ光学等方性に優れた偏光子保護フィルムを提供すると共に、干渉縞の発生が抑制され、視認性及び透明性に優れ、更には優れた反射防止機能を有する偏光子保護フィルムを提供することを目的とするものである。
【課題を解決するための手段】
【０００９】
かかる目的を達成するため本発明者らは鋭意研究を重ねた結果、以下の手段により、目的を達成しうることを見いだしたものである。
即ち、本発明は  
（１）ビニルエステル組成物を主たる構成成分とする透明フィルムであって、鉛筆硬度がＨ以上である偏光子保護フィルム、
（２）上記透明フィルムのレターデーションが５ｎｍ以下である（１）に記載の偏光子保護フィルム、
（３）透明フィルムが、ビスフェノール型または脂環式のエポキシ化合物と（メタ）アクリル酸とを反応せしめてなるビニルエステル組成物（ａ）、多官能アクリレート（ｂ）、およびビニル化合物、アリル化合物の群から選ばれた一種または複数種のモノマー（ｃ）、必要に応じて重合開始剤を含有する液状硬化性組成物を用いてなる（１）または（２）に記載の偏光子保護フィルム、
（４）（１）〜（３）のいずれか記載の透明フィルムの少なくとも片面に、高屈折率層が積層され、さらに低屈折率層が積層された反射防止層が設けられた偏光子保護フィルム、
（５）全光線透過率が９０％以上、可視域でのボトム反射率が１％以下である（４）に記載の反射防止層を設けた偏光子保護フィルム、
（６）高屈折率層が、電離放射線硬化型樹脂組成物、低屈折率層が熱硬化型樹脂組成物を用いてなる（４）または（５）に記載の反射防止層を設けた偏光子保護フィルム、
（７）電離放射線硬化型樹脂組成物を用いてなる高屈折率層が、分子内に（メタ）アクリロイル基を少なくとも２つ含む多官能性（メタ）アクリル化合物、導電性粒子と重合開始剤とを含有する液状電離放射線硬化性樹脂組成物を用いてなる層である（４）〜（６）のいずれかに記載の偏光子保護フィルム、
（８）低屈折率層の屈折率が１．４２以下、かつ低屈折率層と高屈折率層の屈折率差が０．１５以上である（４）〜（７）のいずれかに記載の偏光子保護フィルム、
（９）電離放射線硬化型樹脂組成物を用いてなる高屈折率層が、スズ含有酸化インジウム（ＩＴＯ）、アンチモン含有酸化スズ（ＡＴＯ）から選ばれる一種類以上の無機酸化物と多官能アクリル樹脂を用いてなり、屈折率が１．５〜２．５である（４）〜（８）のいずれかに記載の偏光子保護フィルム、
（１０）低屈折率層が、多孔質シリカもしくは中空シリカを含有する層である（４）〜（９）のいずれかに記載の反射防止層を設けた偏光子保護フィルム、
である。
【発明の効果】
【００１０】
本発明の偏光子保護フィルムは、優れた表面硬度と光学等方性を有し、さらには反射防止層を設けることにより、干渉縞が低減され視認性、透明性が良く、外光の写り込み防止などに優れ、低反射率と耐擦傷性の両方を満足するという効果を奏する。
【発明を実施するための最良の形態】
【００１１】
以下、本発明について実施の形態について具体的に述べる。本発明の偏向子保護フィルムは、ビニルエステル組成物を主たる構成成分とする透明フィルムであって鉛筆硬度がＨ以上であり、更には該透明フィルムの少なくとも片面に高屈折率層、及び該層上に低屈折率層が積層された構成を有するものである。
【００１２】
本発明における透明フィルムは、ビニルエステル組成物を主たる構成成分とするものであり、ビニルエステル組成物（ａ）、多官能アクリレート（ｂ）、およびビニル化合物、アリル化合物の群から選ばれた一種または複数種のモノマー（ｃ）、必要に応じて重合開始剤を含有する液状硬化性組成物を硬化させて得られるものであることが好ましい。ビニルエステル組成物を主たる構成成分とするとは、該成分が液状硬化性組成物中で少なくとも５０重量％以上、好ましくは６０重量％以上、更に好ましくは７０重量％以上である。
【００１３】
ここで、ビニルエステル組成物（ａ）とは、エポキシ基の開環反応により生成した２級水酸基と、（メタ）アクリロイル基とを同一分子中に共有する一連のオリゴアクリレートをビニルエステルと定義し、本発明において好適に用いられるビニルエステル組成物（ａ）は、ビスフェノール型または脂環式のエポキシ化合物と、アクリル酸またはメタクリル酸とをエステル化反応させて得られるものである。ビスフェノール型または脂環式エポキシ化合物としては、以下のようなものが例示できる。
【００１４】
ビスフェノールＡとエピクロルヒドリンとの反応物、ビスフェノールＦとエピクロルヒドリンとの反応物、水素化ビスフェノールＡとエピクロルヒドリンとの反応物、シクロヘキサンジメタノールとエピクロルヒドリンとの反応物、ノルボルナンジアルコールとエピクロルヒドリンとの反応物、テトラブロモビスフェノールＡとエピクロルヒドリンとの反応物、トリシクロデカンジメタノールとエピクロルヒドリンとの反応物、アリサイクリックジエポキシアジペート、アリサイクリックジエポキシカーボネート、アリサイクリックジエポキシアセタール、アリサイクリックジエポキシカルボキシレート。
【００１５】
また、上記の（ｃ）成分は、ビニル化合物及び／またはアリル化合物であり、例えばアリルエステルモノマ−、アクリル酸エステルモノマ−、メタクリル酸エステルモノマ−、スチレン、α−メチルスチレン、アクリロニトリル、酢酸ビニル等から１種以上を使用することができる。また、それらのオリゴマーも使用可能である。
【００１６】
以下、これらの具体例を示す。
【００１７】
アリルエステルモノマ−：オルソフタル酸ジアリル、イソフタル酸ジアリル、テレフタル酸ジアリル、１，４−シクロヘキサンジカルボン酸ジアリル、コハク酸ジアリル。
アクリル酸エステルモノマー及びメタクリル酸エステルモノマー：モルホリンアクリレート、メチルメタクリレート、イソブチルメタクリレート、イソデシルメタクリレート、トリデシルメタクリレート、ラウリルメタクリレート、イソアミルメタクリレート、エトキシジエチレングリコールアクリレート、メトキシトリエチレングリコールアクリレート、フェノキシエチルアクリレート、フェノキシポリエチレングリコールアクリレート、フェノキシポリエチレングリコールアクリレートイソノニルアクリレート、イソステアリルアクリレート、２−エチルヘキシルメタクリレート、２−ヒドロキシルエチルメタクリレート、２−ヒドロキシプロピルメタクリレート、ビスフェノールＡのＥＯ付加物ジメタクリレート、ビスフェノールＡのＥＯ付加物ジアクリレート、ポリエチレングリコールジメタクリレート、ポリエチレングリコールジアクリレート、１，６−ヘキサンジオールジアクリレート、フェノキシエチルメタクリレート、イソボルニルメタクリレート、ベンジルメタクリレート、シクロヘキシルメタクリレート、ジシクロペンテニルオキシエチルアクリレート、ジシクロペンテニルオキシエチルメタクリレート、トリシクロデカニルアクリレート、トリシクロデカニルメタクリレート、アクリルアミド、Ｎ−ビニルピロリドン、トリメチロールプロパンジアクリレート、トリメチロールプロパンジメタクリレート、トリメチロールプロパントリス−オキシエチレンアクリレート、トリメチロールプロパントリス−オキシエチレンメタクリレート、
、グリセリンジアクリレート、グリセリンジメタクリレート、グリセリンジメタクリレート、２，６−ジブロム−４−ｔｅｒｔ−ブチルフェニルアクリレート、各種のウレタンアクリレート、エポキシアクリレートなど。
【００１８】
本発明の透明フィルムの鉛筆硬度は、Ｈ以上、好ましくは２Ｈ以上であり、これを達成するには成分中に多官能アクリレート（ｂ）を用いるのが好ましく、代表的なものを以下に例示する。一分子中に、３（より好ましくは４または５）個以上の（メタ）アクリロイルオキシ基を有する多官能アクリレートおよびその変性ポリマー、具体的な例としては、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリ（メタ）アクリレート、ペンタエリスリトールトリアクリレートヘキサンメチレンジイソシアネートウレタンポリマーなどを用いることができる。これらの単量体は、１種または２種以上を混合して使用することができる。また、市販されている多官能アクリル系組成物としては三菱レーヨン株式会社；（商品名”ダイヤビーム”シリーズなど）、長瀬産業株式会社；（商品名”デナコール”シリーズなど）、新中村株式会社；（商品名”ＮＫエステル”シリーズなど）、大日本インキ化学工業株式会社；（商品名”ＵＮＩＤＩＣ”など）、東亜合成化学工業株式会社；（”アロニックス”シリーズなど）、日本油脂株式会社；（”ブレンマー”シリーズなど）、日本化薬株式会社；（商品名”ＫＡＹＡＲＡＤ”シリーズなど）、共栄社化学株式会社；（商品名”ライトエステル”シリーズなど）などを挙げることができ、これらの製品を利用することができる。
【００１９】
これらの多官能アクリレートは鉛筆硬度を向上させるのに有効であるが配合量が多くなるとフィルムの伸度が低下してもろさが発現し自己支持性に問題が生じる場合があるので、添加量としては液状硬化性組成物中に５〜５０重量％好ましくは１０〜２５重量％とするのが硬度と伸度のバランスの点で好ましい。
【００２０】
本発明に用いられる透明フィルムは、上記（ａ）、（ｂ）、（ｃ）を含む組成物に必要に応じて重合開始剤を添加した液状硬化性組成物を硬化させることにより得られるが、硬化させる方法としては、加熱硬化または電離放射線硬化、例えば紫外線、電子線などによる硬化の、いずれかの方法または両者を併用して用いることができる。加熱硬化する場合は、重合開始剤として有機過酸化物を用いるのが有効である。有機過酸化物としては、ジアルキルパーオキサイド、アシルパーオキサイド、ハイドロパーオキサイド、ケトンパーオキサイド、パーオキシエステルなど公知のものを使用することができ、具体的には以下に示すようなものが例示しうる。ベンゾイルパーオキサイド、ｔ−ブチルパーオキシ−２−エチルヘキサネート、２，５−ジメチル−２，５−ジ（２−エチルヘキサノイル）パーオキシヘキサン、ｔ−ブチルパーオキシベンゾエート、ｔ−ブチルハイドロパーオキサイド、クメンハイドロパーオキサイド、ジクミルパーオキサイド、ジ−ｔ−ブチルパーオキサイド、１，１，３，３−トリメチルブチルパーオキシ−２−エチルヘキサネート、２，５−ジメチル−２，５−ジブチルパーオキシヘキサン。また、紫外線硬化する場合は、重合開始剤として、以下に例示するような公知の光重合開始剤を使用することができ、具体的には以下に示すようなものが例示しうる。２，２−ジメトキシ−１，２−ジゲニルエタン−１−オン、１−ヒドロキシ−シクロヘキシル−フェニル−ケトン、ベゾフェノン、２−メチル−１−（４−メチルチオフェニル）−２−モンフォリノプロパノン−１，２−ベンジル−２−ジメチルアミノ−１−（４−モルフォリノフェニル）−ブタノン−１、２−ヒドロキシ−２−メチル−１−フェニル−プロパン−１−オン、２，４，６−トリメチルベンゾイルジフェニル−フォスフィンオキサイド。また必要に応じて硬化促進剤を添加することもできる。なお、電子線硬化の場合は特に開始剤を用いなくても良い。
【００２１】
重合開始剤の添加量は上記（ａ）＋（ｂ）＋（ｃ）１００重量部に対し０．０５〜３重量部、好ましくは０．１〜２重量部の範囲とするのが望ましい。
【００２２】
本発明においては、電離放射線により硬化させてフィルム化する方法が好ましい。上記液状硬化性組成物を、回転するドラム上、あるいは無端の駆動ベルトに流延し、紫外線もしくは電子線を照射して硬化し、得られたフィルムをドラム、もしくは該ベルトから連続的に剥離し巻き取る方法が好ましい。この方法を用いる場合、ドラムおよびベルト表面は硬化後のフィルムの剥離を容易にするためにシリコーン、フッ素化合物などにより表面処理されたものを用いるのが好ましい。また電離放射線、特に紫外線照射により硬化反応させる場合は、窒素雰囲気下で行うのが特に好ましい。上記の液状硬化性組成物は、溶媒で希釈しても良いが、乾燥工程が不要になるため無溶剤とするのが好ましい。
【００２３】
本発明で用いられる透明フィルムの厚みは、機械的強度やハンドリング性などの点から、好ましくは１０〜１００μｍ、より好ましくは２０〜７５μｍであるのが望ましい。  本発明の透明フィルム中には、本発明の効果を阻害しない範囲内で各種の添加剤や樹脂組成物、架橋剤などを含有しても良い。例えば酸化防止剤、耐熱安定剤、紫外線吸収剤、有機、無機の粒子（例えば例えばシリカ、コロイダルシリカ、アルミナ、アルミナゾル、カオリン、タルク、マイカ、炭酸カルシウム、硫酸バリウム、カーボンブラック、ゼオライト、酸化チタン、金属微粉末など）、顔料、染料、帯電防止剤、核剤、アクリル樹脂、ポリエステル樹脂、ウレタン樹脂、ポリオレフィン樹脂、ポリカーボネート樹脂、アルキッド樹脂、エポキシ樹脂、尿素樹脂、フェノール樹脂、シリコーン樹脂、ゴム系樹脂、ワックス組成物、メラミン系架橋剤、オキサゾリン系架橋剤、メチロール化、アルキロール化された尿素系架橋剤、アクリルアミド、ポリアミド、エポキシ樹脂、イソシアネート化合物、アジリジン化合物、各種シランカップリング剤、各種チタネート系カップリング剤などを挙げることができる。
【００２４】
本発明の透明フィルムは、レターデーションが５ｎｍ以下、即ち０〜５ｎｍであることが好ましく、より好ましい範囲は２ｎｍ以下であるのが光学等方性に優れ画像鮮明性が良くなるので望ましい。本発明でいう、レターデーションとは、フィルム面内のレターデーションのことであり、フィルム面内の主屈折率をｎｘ、ｎｙとし、フィルムの厚さをｄ（ｎｍ）とすると、Ｒｅ＝｜ｎｘ−ｎｙ  ｜×ｄで求めることができる。Ｒｅは、市販の自動複屈折計（王子計測社製、「ＫＯＢＲＡ−２１ＡＤＨ」）を用いて測定することができる。このようなフィルムを得るためには、該液状硬化性組成物を、回転するドラム上、あるいは無端の駆動ベルトに流延して紫外線もしくは電子線を照射して硬化させ、得られたフィルムをドラム、もしくは該ベルトから連続的に剥離し巻き取る製膜方法において過剰な応力をかけないようにすることが重要である。剥離などの際にフィルムに過剰な応力が作用するとフィルム面内に分子配向を生じ、レターデーションが大きくなるため、ドラムやベルトの表面に低応力で剥離可能な処理を施すのが有効である。表面処理はシリコーンやフッ素化合物による処理が好ましい。
【００２５】
本発明に用いる反射防止層は、高屈折率層、低屈折率層をこの順に積層させてなるものである。
【００２６】
本発明における高屈折率層とは、ＪＩＳ  Ｋ  ７１０５（１９８１）に基づき、アッベ屈折率計（（株）アタゴ社製）により測定した屈折率が１．５以上２．５以下の層であり、電離放射線硬化型樹脂組成物を含有し、さらには分子内に（メタ）アクリロイル基を少なくとも２つ含む多官能性（メタ）アクリル化合物、導電性粒子と重合開始剤とを含有する液状電離放射線硬化型樹脂組成物を用いるのが好ましい。
【００２７】
高屈折率層を構成する電離放射線硬化型樹脂は、電子線または紫外線などを照射することによって硬化する透明な樹脂であればよく、特に（メタ）アクリロイル基を分子内に２個以上有する多官能（メタ）アクリレート化合物は、耐溶剤性等が向上するので本発明においては特に好ましい。例えば、ペンタエリスリトールトリ（メタ）アクリレートや、トリメチロールプロパントリ（メタ）アクリレート、グリセロールトリ（メタ）アクリレート、エチレン変性トリメチロールプロパントリ（メタ）アクリレート、トリス−（２−ヒドロキシエチル）−イソシアヌル酸エステルトリ（メタ）アクリレートなどの３官能（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の４官能以上の（メタ）アクリレート等が挙げられる。
【００２８】
高屈折率層を構成する電離放射線硬化型樹脂成分は、粒子の分散性を向上させるため、カルボキシル基やリン酸基、スルホン酸基等の酸性官能基を有する（メタ）アクリレート化合物とするのが好ましい。具体的には、酸性官能基含有モノマーとしては、アクリル酸、メタクリル酸、クロトン酸、２−メタクリロイルオキシエチルコハク酸、２−メタクリロイルオキシエチルフタル酸などの不飽和カルボン酸、モノ（２−（メタ）アクリロイルオキシエチル）アシッドホスフェート、ジフェニル−２−（メタ）アクリロイルオキシエチルホスフェート等のリン酸（メタ）アクリル酸エステル、２−スルホエステル（メタ）アクリレート等が挙げられる。その他、接着性向上成分としてアミド結合、ウレタン結合、エーテル結合などの極性をもった結合を有する（メタ）アクリレート化合物やウレタン（メタ）アクリレートオリゴマー等の、ウレタン結合を有している樹脂の添加が好ましい。
【００２９】
高屈折率層に含まれる導電性粒子とは、金属微粒子、あるいは金属酸化物粒子をさす。なかでも金属酸化物微粒子は透明性が高く好ましい。金属酸化物微粒子としてはアンチモン含有酸化スズ粒子（ＡＴＯ）、亜鉛含有酸化アンチモン粒子、スズ含有酸化インジウム粒子（ＩＴＯ）、酸化亜鉛／酸化アルミニウム粒子、酸化アンチモン粒子等が特に好ましく、より好ましくはスズ含有酸化インジウム粒子（ＩＴＯ）、アンチモン含有酸化スズ粒子（ＡＴＯ）である。
【００３０】
導電性粒子は、数平均１次粒子径（ＢＥＴ法により測定される球相当径）が０．１μｍ以下の粒子が好適に使用されるが、より好ましくは０．００１〜０．０７μｍ、さらに好ましくは０．００５〜０．０５μｍの粒子径のものが用いられる。該数平均粒子径が、この範囲を超えると形成される高屈折率層の透明性を低下させ、所望のヘイズ値を得ることが困難になる場合がある。
【００３１】
導電性粒子の添加量は、使用する粒子に応じて導電性と屈折率から設定する必要があるが、本発明では２０〜８５重量％、好ましくは３５〜８０重量％であるのが望ましい。
【００３２】
本発明の高屈折率層形成において好ましく使用される溶剤は、塗布または印刷作業性を改善し、また金属化合物粒子の分散性を改善するために配合するものであり、電離放射線硬化型樹脂を溶解するものであれば、従来から公知の各種有機溶媒を使用することができる。特に、本発明においては、樹脂組成物の粘度の安定性、乾燥性の観点から沸点が６０〜１８０℃の有機溶媒が好ましく、さらに、そのうち酸素原子を有する有機溶媒が導電性粒子との親和性が良いので好適である。かかる有機溶剤としては、具体的には、例えば、メタノールや、エタノール、イソプロピルアルコール、ｎ−ブタノール、ｔｅｒｔ−ブタノール、エチレングリコールモノメチルエーテル、１−メトキシ−２−プロパノール、プロピレングリコールモノメチルエーテル、シクロヘキサンノン、酢酸ブチル、イソプロピルアセトン、メチルエチルケトン、メチルイソブチルケトン、ジアセチルアセトン、アセチルアセトン等が好適に挙げられる。これらは単一で使用してもよく、２種類以上を混合して用いてもよい。
【００３３】
また有機溶剤の量は、塗布手段や、印刷手段に応じ作業性の良い状態の粘度に液状電離放射線硬化型樹脂組成物がなるように任意の量を配合すればよいが、本発明では液状電離放射線硬化型樹脂組成物の固形分濃度が１〜２０重量％、好ましくは、２〜１０重量％程度とするのが適当である。高屈折率層の厚みは７０〜１５０ｎｍ好ましくは８５〜１２５ｎｍ、更に好ましくは９５〜１１０ｎｍとするのが反射防止機能の点で望ましい。
【００３４】
本発明における低屈折率層とは、ＪＩＳ  Ｋ  ７１０５（１９８１）に基づき、アッベ屈折率計（（株）アタゴ社製）により測定した屈折率が１．４２以下の層であり、かつ高屈折率層との屈折率差が０．１５以上である層である。
【００３５】
低屈折率層としては、シランカップリング剤〔１〕、アルコキシ基を有するフッ素化合物〔２〕を含むことが好ましく、更にシリカ粒子を含有させるのが好ましい。シランカップリング剤〔１〕成分としては、一般式Ｒ（１）ａＲ（２）ｂＳｉＸ４−（ａ＋ｂ）で表される化合物ないしはその加水分解生成物である。ここで、Ｒ（２）ｂはアルキル基、アルケニル基、アリル基、Ｒ（１）ａ  はハロゲン基、エポキシ基、アミノ基、メルカプト基、メタクリルオキシ基、ないしシアノ基から選ばれるものである。Ｘは炭素数１から４のアルコキシ基から選ばれた加水分解可能な置換基である。ａ、ｂは各々０、１または２であり、かつａ＋ｂが１，２または３である。アルコキシシリル基を有するフッ素化合物〔２〕は、一般式Ｒ（３）ｃＲ（４）ｄＳｉＸ４−（ｃ＋ｄ）で表される化合物ないしはその加水分解生成物である。ここで、Ｒ（３）ｃ、Ｒ（４）ｄ、は各々フッ素置換したアルキル基、アルケニル基、アリル基、メタクリルオキシ基、ないし（メタ）アクリロイル基を有する炭化水素基である。Ｘは炭素数１〜４のアルコキシ基から選ばれた加水分解可能な置換基である。ｃ、ｄは各々０，１，２または３であり、かつｃ＋ｄが１，２または３である。本発明では低屈折率層を形成する組成物中に必要に応じて、例えば、重合禁止剤、酸化防止剤、分散剤、レベリング剤等の各種添加剤を含有してもよい。
【００３６】
また本発明の低屈折率層には、硬度を高めるために、シリカ微粒子〔３〕を併用するのが好ましい。シリカ微粒子〔３〕成分は、乾式シリカ、湿式シリカ、コロイド状に分散したシリカ微粒子等が挙げられるが、粒度分布が揃っている球状シリカ微粒子を含有させるのが好ましい。該シリカ微粒子〔３〕の粒径は平均１次粒子径（球相当径：ＢＥＴ法）が０．００１〜０．１μｍ、好ましくは０．００５〜０．０７μｍの粒子径のものが好適である。特に、前記シリカ微粒子〔３〕として、多孔質状、もしくは、中空シリカ微粒子は内部に空気を含有するため、屈折率低減効果が大きく好適に用いることができる。その場合、微粒子の空隙率としては低屈折率化と表面硬度の点から１５％以上５０％以下が好ましい。
【００３７】
上で述べた中空粒子の例としては、例えば、特開２００１−２３３６１１号公報、Ｊ．Ａｍ．Ｃｈｅｍ．soc．２００３、Ｐ１２５，３１６−３１７などの文献に記載がある。
【００３８】
上記のシリカ微粒子を含有させることにより、表面硬度が向上し、更に、低屈折率層の表面に、シリカ微粒子に由来する微小な凹凸が形成される。この微細な凹凸により、画像鮮明性を損なうことなく反射防止と映り込み低減効果を付与することができる。
【００３９】
このような低屈折率層を形成するには、低屈折率形成組成物中のシリカ微粒子の添加量を２０〜７０重量％、好ましくは３０〜５０重量％とし、低屈折率層の厚みを７０〜１５０ｎｍ、好ましくは８５〜１２５ｎｍとするのが望ましい。
【００４０】
また、低屈折率層を形成する方法としては、シランカップリング剤〔１〕、アルコキシ基を有するフッ素化合物〔２〕、もしくは、あらかじめこれらの混合物を共重合させたもの、およびシリカ微粒子〔３〕を含有する組成物を、メタノールやエタノール、イソプロピルアルコール、ｎ−ブタノール、ｔｅｒｔ−ブタノール、エチレングリコールモノメチルエーテル、１−メトキシ−２−プロパノール、プロピレングリコールモノメチルエーテル、シクロヘキサノン、酢酸ブチル、イソプロピルアセトン、メチルエチルケトン、メチルイソブチルケトン、ジアセチルアセトン、アセチルアセトンから選ばれる少なくとも１種以上の溶剤に分散させた液を、塗布した後、乾燥・硬化させ、低屈折率層を形成する方法を用いることが好ましい。
【００４１】
硬化触媒としては、シランカップリング剤〔１〕の縮合反応を促進するものが好ましく、このようなものとして酸化合物を挙げることができる。これらの中で、ルイス酸化合物が好ましい。ルイス酸化合物の例として、アセトアセトキシアルミニウム等の金属アルコキシドや金属キレートなどを挙げることができる。この硬化触媒の量は、適宜決定することができるが、例えば、シランカップリング剤〔１〕１００重量部に対して、通常０．１〜１．０重量部である。
【００４２】
次に本発明の透明フィルムに、高屈折率層、低屈折率層をこの順に積層してなる反射防止層を設けた偏光子保護フィルムについて以下に説明する。
【００４３】
本発明の反射防止層を設けた偏光子保護フィルムは全光線透過率が９０％以上であることが透明性の観点で良く、ディスプレイ用部材に使用した場合、画像の視認性や鮮明度に優れるものとなるので好ましい。
【００４４】
全光線透過率の測定は、全自動直読ヘイズコンピューターＨＧＭ−２ＤＰ（スガ試験機（株）製）を用いてフィルム厚み方向の全光線透過率を求め１０点測定の平均値とした。
【００４５】
また、反射防止層を設けた偏光子保護フィルムは、波長４００〜７００ｎｍの可視光領域での最低反射率（ボトム反射率）が１％以下、好ましくは、０．５％以下、より好ましくは０．３％以下である。ボトム反射率が１％を超える場合には反射防止機能が不十分であり、写り込み等が顕著になる傾向にある。
【００４６】
本発明で述べるボトム反射率とは、反射防止フィルムの波長４００〜７００ｎｍでの表面反射率の最低の反射率をいう。ボトム反射率の測定方法を以下に述べる。測定面（反射防止層側表面）の反対面を６０°光沢度（ＪＩＳ  Ｚ  ８７４１）が１０以下になるように３２０〜４００番の耐水サンドペーパーで均一に粗面化した後、全光線透過率が５％以下となるように黒色塗料を塗布して着色する。測定面を島津製作所製の分光光度計（ＵＶ−３１５０）にて、測定面から５°の入射角で、波長領域３８０〜８００ｎｍにおける絶対反射スペクトルを測定し、波長４００〜７００ｎｍでの最低の反射率を求める。
【００４７】
本発明における反射防止層を設けた偏光子保護フィルムにおいて、波長４００〜７００ｎｍにおける表面反射率のボトム反射率を前記の範囲とするためには、低屈折率層（ｄ）、および高屈折率層（ｅ）の屈折率及び厚さを以下のように調整することが好ましい。低屈折率層（ｄ）の屈折率（ｎｄ）が１．４２以下、かつ、低屈折率層（ｄ）と高屈折率層（ｅ）の屈折率差が０．１５以上であることが好ましい。さらには、高屈折率層（ｅ）の屈折率は、１．５０〜１．７０であることが好ましく、さらに好ましくは１．５５〜１．６９である。また低屈折率層（ｄ）の屈折率（ｎｄ）は、１．２５〜１．４２であることが好ましく、さらに好ましくは１．３０〜１．３８である。
【００４８】
さらに基材（ｆ）の屈折率も調整することが好ましい。基材の屈折率（ｎｆ）は、１．４５〜１．６０が好ましい。
【００４９】
本発明の反射防止層を設けた偏光子保護フィルムに低反射性が付与されるためには、高屈折率層（ｅ）の厚さは７０〜１５０ｎｍであることが好ましく、さらに好ましくは８５〜１２５ｎｍ、最も好ましくは９５〜１１０ｎｍである。また、低屈折率層（ｄ）の厚さは７０〜１５０ｎｍが好ましく、さらに好ましくは８５〜１２５ｎｍである。高屈折率層（ｅ）および低屈折率層（ｄ）の厚さがこの好ましい範囲であると、低屈折率層（ｄ）側の該フィルム表面反射率が低反射性となる。
【００５０】
［特性の測定方法および効果の評価方法］
本発明における特性の測定方法および効果の評価方法は次のとおりである。
【００５１】
１．透明フィルムの評価方法
（１）レターデーション
王子計測（株）社製の自動複屈折計（ＫＯＢＲＡ−２１ＡＤＨ）を用い、低位相差モードで測定した。測定は１０回行い、それらの平均値を用いた。
【００５２】
（２）鉛筆硬度
ＨＥＩＤＯＮ（新東科学株式会社製）を用いてＪＩＳ  Ｋ−５４００（１９９０）に従って  荷重５００ｇで測定した。
【００５３】
２．反射防止フィルムの評価方法
（１）耐擦傷性；スチールウール硬度評価
耐擦傷性は、反射防止フィルムの低屈折率層表面を＃００００のスチールウールに２５０ｇの荷重をかけて、ストローク幅１０ｃｍ、速度３０ｍｍ／ｓｅｃで１０往復摩擦した後、表面を目視で観察し、傷の付き方を５段階で評価した。
【００５４】
５級：傷が全くつかない。
【００５５】
４級：傷が１本以上５本以下。
【００５６】
３級：傷が６本以上１０本以下。
【００５７】
２級：傷が１１本以上。
【００５８】
１級：全面に無数の傷。
【００５９】
（２）反射率測定
裏面反射の影響をなくすために、測定面（反射防止層側表面）の反対面を６０°光沢度（ＪＩＳ  Ｚ  ８７４１（１９９７））が１０以下になるように３２０〜４００番の耐水サンドペーパーで均一に粗面化した後、可視光線透過率が５％以下となるように黒色塗料を塗布して着色した。測定面を島津製作所製の分光光度計（ＵＶ−３１５０）にて、測定面から５°の入射角で、波長領域３８０〜８００ｎｍにおける絶対反射スペクトルを測定し、波長４００〜７００ｎｍでの最低の反射率（ボトム反射率）を求めた。
【００６０】
（３）屈折率測定
ＪＩＳ  Ｋ  ７１０５（１９８１）に基づき、アッベ屈折率計（（株）アタゴ社製）を用いて測定を行った。測定は１０回行い、それらの平均値を用いた。
【００６１】
（４）干渉縞の有無
裏面反射の影響をなくすために、反射率測定と同様に測定面（反射防止層側表面）の裏面を２４０番のサンドペーパーで粗面化した後、黒色マジックインキにて着色して調整したサンプルを、暗室にて、３波長蛍光灯（ナショナル  パルック  ３波長形昼白色（F.L 15EX-N 15W））の直下３０ｃｍに置き、視点を変えながらサンプルを目視したときに、虹彩模様が視認できるか否かで評価した。
【００６２】
虹彩模様がみえない          ：  Ａランク
非常に弱い虹彩模様が見える  ：  Ｂランク
弱い虹色模様が見える        ：  Ｃランク
強い虹色模様がはっきり見える：  Ｄランク。
【００６３】
（５）全光線透過率
全自動直読ヘイズコンピューターＨＧＭ−２ＤＰ（スガ試験機（株）製）を用いて反射防止フィルム厚み方向の全光線透過率を求め１０点測定の平均値とした。
【００６４】
（６）写り込み防止性
外光の写り込み防止性については、反射率測定と同様に測定面（反射防止層側表面）の裏面を２４０番のサンドペーパーで粗面化した後、黒色マジックインキにて着色して調整したサンプルを、暗室にて、３波長蛍光灯（ナショナル  パルック  ３波長形昼白色（F.L 15EX-N 15W））を、反射防止層側から角度６０°で写し、１ｍの距離から蛍光灯光源の反射像が鮮明に確認されるかどうかで判定した。
【００６５】
蛍光灯の輪郭が不鮮明である。        ○
蛍光灯の輪郭がぼやけて見える。      △
蛍光灯の輪郭が鮮明に見える。        ×
【実施例】
【００６６】
次に、実施例に基づいて本発明を説明するが、本発明は必ずしもこれらに限定されるものではない。
【００６７】
（１）塗剤の作製
（ｉ）塗剤Ｂ１の作製
温度計、撹拌装置、分留コンデンサー、ガス導入管を取り付けた１Ｌのフラスコに、ビスフェノールＡジエポキシ化合物  ３７４．４ｇ  １．２０モル）、メタクリル酸  ２０６．４ｇ（２．４モル）、オクチル酸クロム  １．５ｇ、亜リン酸０．１５ｇ、ハイドロキノン０．２ｇを加え、窒素ガスを吹き込みながら１２０〜１２５℃で２時間反応を行った。酸価１１．０となった段階で、フラスコ内組成物を金属製バットに注入し、冷却したところで、無色透明なビニルエステル組成物が得られた。この組成物をＡ１とする。次に、下記の成分をフラスコ内で均一に溶解混合して、塗剤Ｂ１を作製した。
【００６８】
Ａ１樹脂                                            ７０重量部
トリメチロールプロパンジアクリレート                ２０重量部
１，６−ヘキサンジオールジアクリレート              １０重量部
１−ヒドロキシ−シクロヘキシル−フェニル−ケトン    １重量部
（イルガキュア１８４）。
【００６９】
（iiii）塗剤Ｂ２の作製
ジペンタエリスリトールヘキサアクリレート（ＤＰＨＡ：日本化薬株式会社製）を５重量部加えた以外は同様にして、下記成分をフラスコ内で均一に溶解混合して、塗剤Ｂ２を作製した。
【００７０】
Ａ１樹脂                                            ７０重量部
トリメチロールプロパンジアクリレート                ２０重量部
１，６−ヘキサンジオールジアクリレート              １０重量部
ジペンタエリスリトールヘキサアクリレート            ５重量部
１−ヒドロキシ−シクロヘキシル−フェニル−ケトン    １重量部
（イルガキュア１８４）。
【００７１】
（iii）塗剤Ｂ３の作製
ジペンタエリスリトールヘキサアクリレートの添加量が下記の値である以外は、塗剤Ｂ２と同様にして、下記成分をフラスコ内で均一に溶解混合して、塗剤Ｂ３を作製した。
【００７２】
Ａ１樹脂                                            ７０重量部
トリメチロールプロパンジアクリレート                ２０重量部
１，６−ヘキサンジオールジアクリレート              １０重量部
ジペンタエリスリトールヘキサアクリレート            １０重量部
１−ヒドロキシ−シクロヘキシル−フェニル−ケトン    １重量部
（イルガキュア１８４）。
【００７３】
（iv）塗剤Ｂ４の作製
ジペンタエリスリトールヘキサアクリレートの添加量が下記の値である以外は、塗剤Ｂ２と同様にして、下記成分をフラスコ内で均一に溶解混合して、塗剤Ｂ４を作製した。
【００７４】
Ａ１樹脂                                            ７０重量部
トリメチロールプロパンジアクリレート                ２０重量部
１，６−ヘキサンジオールジアクリレート              １０重量部
ジペンタエリスリトールヘキサアクリレート            ２０重量部
１−ヒドロキシ−シクロヘキシル−フェニル−ケトン    １重量部
（イルガキュア１８４）。
【００７５】
（２）透明フィルムの作製
（v）透明フィルムＣ１の作製  上記塗剤Ｂ１を、連続的に駆動するフッ素処理したドラム上へ、キャストした後、窒素雰囲気下で積算放射強度が１０００ｍＪ／ｃｍ２となる紫外線を照射して塗剤Ｂ１を硬化させた後、ドラムよりフィルムを剥離し、厚み１００μｍの透明フィルムＣ１を得た。
【００７６】
（vi）透明フィルムＣ２の作製
塗剤がＢ２である以外は、Ｃ１と同様の方法で厚み１００μｍの透明フィルムＣ２を得た。
【００７７】
（vii）透明フィルムＣ３の作製
塗剤がＢ３である以外は、Ｃ１と同様の方法で厚み１００μｍの透明フィルムＣ３を得た。
【００７８】
（viii）透明フィルムＣ４の作製
塗剤がＢ４である以外は、Ｃ１と同様の方法で厚み１００μｍの透明フィルムＣ４を得た。
【００７９】
次に、反射防止フィルムについて実施例を挙げて本発明を説明する。
【００８０】
〔塗料の調整〕
Ａ．高屈折率塗料−１
スズ含有酸化インジウム粒子（ＩＴＯ）６重量部、ジペンタエリスリトールヘキサアクリレート２重量部、メタノール１８重量部とポリプロピレングリコールモノエチルエーテル５４重量部、イソプロピルアルコール２０重量部の混合物を撹拌して塗膜屈折率１．６４の塗料を調整した。
【００８１】
Ｂ．高屈折率塗料−２
アンチモン含有酸化鉛粒子（ＡＴＯ）６重量部、ジペンタエリスリトールヘキサアクリレート２重量部、メチルエチルケトン５４重量部、イソプロピルアルコール３８重量部の混合物を撹拌して塗膜屈折率１．６１の塗料を調整した。
【００８２】
Ｃ．低屈折率塗料−１の調整
メチルトリメトキシシラン（信越シリコーン製  ＫＢＭ−７１０３）２１９重量部を２０℃±５℃で撹拌しながら、０．５Ｎ蟻酸８９重量部で加水分解した。６０分後にイソプロピルアルコール４１２重量部を混合して処理液（Ｘ１）を調整した。
【００８３】
同様に、３，３，３−トリフルオロプロピルトリメトキシシラン（信越シリコーン製  ＫＢＭ−７１０３）１５８重量部を３０℃±１０℃で攪拌しながら、１Ｎ蟻酸４１重量部で加水分解した。６０分後にイソプロピルアルコール５２１重両部を混合して処理液（Ｘ２）を調整した。
【００８４】
次に、平均１次粒子径５０ｎｍの外殻を有する空隙率３０％の中空シリカ粒子（触媒化成工業株式会社製  スルーリア）１４４重量部、イソプロピルアルコール５６０重量部からなるシリカスラリー（Ｘ３）を準備した。
【００８５】
処理液（Ｘ１）７２０重量部、処理液（Ｘ２）７２０重量部、シリカスラリー（Ｘ３）７０４重量部、メタノール３５６重量部、イソプロピルアルコール４２７２重量部、ポリプロピレングリコールモノエチルエーテル７１３重量部を攪拌混合した後、硬化触媒としアセトアセトキシアルミニウムを１５重量部添加して再度攪拌混合し、屈折率１．３６の塗料を調整した。
【００８６】
Ｄ．低屈折率塗料―２の調整
メチルトリメトキシシラン２１９重量部、３，３，３−トリフルオロプロピルトリメトキシシラン１５８重量部、中空シリカスラリー（Ｘ５：触媒化成工業株式会社製スルーリアＳ特殊品（空隙率５０％）の中空シリカ粒子を用いＸ３と同様に作製したもの）７０４重量部、ポリプロピレングリコールモノエチルエーテル７１３重量部を攪拌混合し、燐酸１重量部と水１３０重量部を配合して、３０℃±１０℃で攪拌しながら６０分加水分解し、さらに温度を８０℃±５℃に上げて６０分間攪拌しながら重合し、シリカ粒子含有オリゴマー（Ｘ４）を得た。
【００８７】
次に、シリカ粒子含有オリゴマー（Ｘ４）１２００重量部、イソプロピルアルコール５２４４重量部を攪拌混合した後、効果触媒としてアセトキシアルミニウムを１５重量部添加して再度攪拌混合し
屈折率１．３５の塗料を調整した。
【００８８】
〔実施例１〜３〕
上記の方法で得たビニルエステル組成物を主たる構成成分とする透明フィルム（Ｃ２〜Ｃ４）の偏光子保護フィルムとしての特性を評価した結果を表１に示した。（Ｃ２：実施例１、Ｃ３：実施例２、Ｃ４：実施例３）表面の保護特性である鉛筆硬度はいずれもＨ以上と表面硬度に優れるものであった。またレターデーションも全て５ｎｍ以下と光学的に等方的で優れた値を示した。
【００８９】
〔比較例１〕
透明フィルムＣ１の偏光子保護フィルムとしての評価を行った結果を表１に示した。表面の保護特性である鉛筆硬度は、ＨＢと表面硬度に劣るものであった。またレターデーションは１．２ｎｍであった。  
【００９０】
〔比較例２〕
市販のトリアセチルセルロースフィルム（富士写真フィルム（株）  フジタック、厚み１００μｍ）の偏光子保護フィルムとしての評価を行った結果を表１に示した。
【００９１】
表面の保護特性である鉛筆硬度は２Ｂと表面硬度に劣るものであった。またレターデーションは６ｎｍであった。
【００９２】
〔実施例４〕
上記の方法で得たビニルエステル樹脂の透明フィルムＣ３面上にマイクログラビアコーターを用いて高屈折率塗料―１を塗工し、８０℃で乾燥後、紫外線５００ｍＪ／ｃｍ２を照射して、塗工層を硬化させ、厚さ約０．１μmの高屈折率層を形成した。次に、その高屈折率層上に低屈折率塗料―１
をマイクログラビアコーターで塗工し、８０℃で乾燥後、１３０℃で熱処理し、塗工層を硬化させ、厚さ約０．１μmの低屈折率層を形成して、反射防止層を設けた偏光子保護フィルムを作成した。表２に記載のとおり、透明フィルムのレターデーションおよび鉛筆硬度は優れており、得られた反射防止層を設けた偏光子保護フィルムは、ボトム反射率が０．３５％と良好な値を示し、干渉縞は観察されず、耐擦傷性は４級と良好な特性を示した。
【００９３】
〔実施例５〜７〕
高屈折率塗料の種類、低屈折率塗料の種類を表２に示すように変える以外は、実施例４と同様にして反射防止層を設けた偏光子保護フィルムを製造した。透明フィルムのレターデーションおよび鉛筆硬度は優れており、反射防止層を設けた偏光子保護フィルムの特性は、表２に示したが、いずれも良好な特性を示した。
【００９４】
〔実施例８〕
透明フィルムＣ３の代わりに、Ｃ２を用いる以外は、実施例４と同様にして反射防止層を設けた偏光子保護フィルムを製造した。反射防止層を設けた偏光子保護フィルムの特性は、表２に示したが、いずれも良好な特性を示した。
【００９５】
〔実施例９〕
透明フィルムＣ３の代わりに、Ｃ４を用いた以外は、実施例４と同様にして反射防止層を設けた偏光子保護フィルムを製造した。反射防止層を設けた偏光子保護フィルムの特性は、表２に示したが、いずれも良好な特性を示した。
【００９６】
〔比較例３〕
偏光子保護フィルムとして、市販の光学用易接着ポリエステルフィルム（東レ製  ルミラー（登録商標）ＱＴ６３、厚み１００μm）を用いた以外は実施例４と同様にして反射防止層を設けた偏光子保護フィルムを製造した。ポリエステルフィルムのレターデーションは２３００nmであり、鉛筆硬度がＨＢと劣っていた。反射防止層を設けた偏光子保護フィルムの特性は、表２に示したように、耐擦傷性は劣っており、また干渉縞は観察され劣っていた。反射防止フィルムのボトム反射率が０．２１％と良好であった。  〔比較例４〕
偏光子保護フィルムとして、市販の光学用トリアセチルセルロースフィルム（富士写真フィルム（株）  フジタック、厚み１００μｍ）を用いた以外は実施例４と同様にして反射防止フィルムを製造した。トリアセチルセルロースフィルムのレターデーションは６ｎｍであり、鉛筆硬度が２Ｂと劣っていた。反射防止層を設けた偏光子保護フィルムの特性は、表２に示したように、干渉縞は観察されず、ボトム反射率も０．５３％と優れていたが、耐擦傷性が劣っていた。
【００９７】
【表１】
2008058348.tif 000002
【００９８】
【表２】
2008058348.tif 000003
【産業上の利用可能性】
【００９９】
本発明のフィルムは、ハードコート層を設けることなく光学的等方性、表面硬度に優れた偏光子保護フィルムを提供することを目的とするものであり、さらには虹彩模様の発生が抑制され、視認性及び透明性に優れ、かつハードコート層を設けることなく、優れた反射防止特性を有し、更には優れた耐摩擦性、耐摩耗性を有する偏光子保護フィルムを提供することを目的とするものである。ＬＣＤなどのディスプレイ用途において展開が可能である。
【手続補正書】
【提出日】平成18年9月7日(2006.9.7)
【手続補正１】
【補正対象書類名】明細書
【補正対象項目名】００８１
【補正方法】変更
【補正の内容】
【００８１】
Ｂ．高屈折率塗料−２
アンチモン含有酸化スズ粒子（ＡＴＯ）６重量部、ジペンタエリスリトールヘキサアクリレート２重量部、メチルエチルケトン５４重量部、イソプロピルアルコール３８重量部の混合物を撹拌して塗膜屈折率１．６１の塗料を調整した。